СТАБИЛИЗАЦИЯ ГЕКСАГОНАЛЬНЫХ НАНОЧАСТИЦ НИТРИДА БОРА

1.Композиция, содержащая:
непрерывную фазу, выбранную из группы, состоящей из воды, спирта и из смеси воды и спирта;
гексагональные наночастицы нитрида бора, диспергированные в непрерывной фазе; и
соединение, имеющее формулу (I)
(I),
или его соль, где n представляет собой целое число в диапазоне от 50 до 200, и y представляет собой целое число в диапазоне от 20 до 200.
2. Композиция по п. 1, где n представляет собой целое число в диапазоне от 80 до 120, и y представляет собой целое число в диапазоне от 50 до 75.
3. Композиция по п. 1, где n имеет значение 100, и y имеет значение 65.
4. Композиция по п. 1, где гексагональные наночастицы нитрида бора имеют среднюю высоту листа в диапазоне от приблизительно 5 нм до приблизительно 20 нм, и средний радиус листа в диапазоне от приблизительно 50 нм до приблизительно 350 нм.
5. Композиция по п. 1, где гексагональные наночастицы нитрида бора имеют средний диаметр в диапазоне от приблизительно 50 нм до приблизительно 350 нм и среднюю высоту в диапазоне от приблизительно 5 нм до приблизительно 20 нм.
6. Композиция по п. 1, где непрерывная фаза представляет собой воду и этиленгликоль.
7. Композиция по п. 1, где непрерывная фаза представляет собой воду и этиленгликоль в соотношении 50/50% об.
8. Композиция по п. 1, где композиция дополнительно содержит добавку.
9. Композиция по п. 8, где добавка выбрана из группы, состоящей из соли щелочного металла в качестве понизителя температуры замерзания, ингибитора коррозии, ингибитора образования отложений, стабилизатора, антиоксиданта, буферного раствора, противовспенивателя, красителя, и их смесей.
10. Композиция по п. 9, где ингибитор коррозии является выбранным из группы, состоящей из алифатической карбоновой кислоты или ее соли, ароматической карбоновой кислоты или ее соли, триазола, тиазола, силиката, нитрата, нитрита, бората, фосфат-молибдата, аминной соли, и их смесей.
11. Композиция по п. 9, где ингибитор коррозии присутствует в композиции в концентрации от приблизительно 0,2% масс. до приблизительно 10% масс.
12. Композиция по п. 1, где композиция является стабильной в течение 12 часов при комнатной температуре.
13. Композиция по п. 1, где композиция является стабильной в течение 12 часов при температуре в диапазоне от приблизительно комнатной температуры до приблизительно 85°С.
14. Композиция по п. 1, где гексагональные наночастицы нитрида бора присутствуют в композиции в концентрации от приблизительно 0,0001% об. до приблизительно 10% об.
15. Композиция по п. 14, где гексагональные наночастицы нитрида бора присутствуют в композиции в концентрации от приблизительно 0,005% об. до приблизительно 0,5% об.
16. Композиция по п. 15, где гексагональные наночастицы нитрида бора присутствуют в композиции в концентрации от приблизительно 0,05% об. до приблизительно 0,2% об.
17. Композиция по п. 1, где соединение, имеющее формулу (1), присутствует в композиции в концентрации от приблизительно 0,0001% об. до приблизительно 1% об.
18. Композиция по п. 17, где соединение, имеющее формулу (1), присутствует в композиции в концентрации от приблизительно 0,2% об. до приблизительно 0,7% об.
19. Композиция по п. 1, где непрерывная фаза представляет собой воду.
20. Способ осуществления теплообмена, включающий в себя:
а. вырабатывание тепла в двигателе внутреннего сгорания автомобиля;
b. пропускание потока по одной стороне теплообменника;
с. пропускание композиции по другой стороне теплообменника; и
d. перенос тепла от потока к композиции в теплообменнике,
где композиция содержит:
непрерывную фазу, выбранную из группы, состоящей из воды, спирта и из смеси воды и спирта;
гексагональные наночастицы нитрида бора, диспергированные в непрерывной фазе; и
соединение, имеющее формулу (I)
(I),
или его соль, где n представляет собой целое число в диапазоне от 50 до 200, и y представляет собой целое число в диапазоне от 20 до 200.